REVENDICATIONS 1.- Zéolite synthétique cristalline de type aluminosilicate, caractérisée en ce que sa composition à l'état anhydre, exprimée en rapports molaires d'oxydes est la suivante (0,3 à 2,5)R20 : (O à 0,8)M20 : A1203 : > 8 SiO2 dans laquelle R est un cation organique contenant de l'azote et M est un métal alcalin, que son spectre de diffraction des rayons X sur poudre présente les pics significants suivants:: d( ) I/Io 9,5 + 0,30 Très fort 7,0 b 0,20 Moyen 6,6 + 0,10 Moyen 5,8 + 0,10 Faible 4,95 + 0,10 Faible 3,98 + 0,07 Fort 3,80 + 0,07 Fort 3,53 + 0,06 Très fort 3,47 t 0,05 Très fort 3,13 i 0,05 Faible 2,92 + 0,05 Faible Io étant l'intensité de la ligne ou pic le plus fort et d(obs) l'écartement interplanaire en A correspondant aux lignes enregistrées, et que sa capacité de sorption après calcination à 6000C, représentée par un rapport de la sorption du n-hexane à la sorption du méthyl-2-pentane à 90 C, est inferieure à 10. 2.- Zéolite selon la revendication 1, caractérisée en ce que sa composition à l'état anhydre, en rapports d'oxydes est la suivante: (0,4 à 2,5)R20 : (O à 0,6)M20 : Al-203 : x SiO2 où x est compris entre 8 exclu et 50 environ. 3.- Zéolite selon la revendication 1 ou 2, caractérisée en ce que R est un cation organique qui dérive de l'éthylènediamine, de la pyrrolidine ou de composés hydroxyalkyl-2-trialkylammonium ou le radical alkyle est un groupe éthyl ou méthyle ou leur association. 4.- Zéolite selon l'une quelconque des revendications 1 à 3, caractérisée en ce que R dérive du chlorure d'hydroxyéthyl-2-triméthylammonium. 5.- Zéolite selon l'une quelconque des revendications 1 à 4, caractérisée en ce que M est du sodium. 6.- Zéolite selon l'une quelconque des revendications 1 à 5, caractérisée en ce que l'on remplace tout ou partie de ses cations de départ, par échange d'ion, par un cation ou un mélange de cations choisis dans le groupe formé par l'hydrogène et les précurseurs d'hydrogène, des terres rares, l'aluminium et des métaux des groupes IIA, IIA, IVA, IB, IIB, IIIB, IVB, VIB et VIII de la Table Périodique 7.- Procede pour préparer une zéolite cristalline selon l'une quelconque des revendications 1 à 6, caractérisé en ce que l'on prépare un mélange contenant des sources d'un oxyde alcalin, d'un oxyde organique contenant de l'azote, d'un oxyde d'aluminium, d'un oxyde de silicium et de l'eau, et dont la composition en rapports molaires d'oxydes, se situe dans les limites suivantes: de 0,2 à 1,0 R+ +M+ OH /SiO2 de 0,05 à 0,5 H20/OH de 41 à 500 SiO2/Al2O3 de 8,8 à 200, où R est un cation organique contenant de l'azote et M est un alcalin, et que l'on maintient ce mélange à 90 C au moins, jusqu'à ce que les cristaux d'aluminosilicate se soient formes. 8.- Procédé selon la revendication 7, caractérisé en ce que la composition du mélange reactionnel, en rapports molaires d'oxydes, se situe dans les limites suivantes R+ de 0,3 à 1,9 R+ +M+ OH-/SiO2 de 0,07 à 0,49 H2O/OH de 100 à 250 SiO2/A1203 de 12 à 60 9.- Procédé selon la revendication 7 ou 8, caractérisé en ce que l'on maintient la température de cristallisation entre 150 et 4000C. 10.- Procédé de conversion d'une charge d'hydrocarbures, caractérisé en ce que l'on met cette charge, dans des conditions de conversion d'hydrocarbures, en contact d'un catalyseur comprenant une zéolite selon l'une quelconque des revendications 1 à 6. 11.- Procédé selon la revendication 10, caractérisé en ce que la conversion est une polymérisation, une aromatisation ou un craquage.